(57)【要約】  該コーティングシステムが、場合により、基材上にベース層及びベース層上に補強層、基材上又は補強層上に白色反射及び防水層、並びに白色反射及び防水層上に装飾及び反射層を含む太陽放射を反射するための防水コーティングシステム、その際装飾及び反射層が着色赤外線反射顔料を含む、前記コーティングシステム。アクリルポリマー、着色赤外線反射顔料、及びＵＶ架橋剤を含むコーティングシステムにおいて装飾及び反射層を形成するための水性コーティング。該コーティングシステムは、水の浸透から高い効率及び硬化で太陽放射を反射する殊ができ、強い耐汚染性及び良好な耐候性を有し、種々の基材に対して強い接着を有し、かつ選択のための多様な色ももたらす。該水性コーティングは、容易に適用することができ、かつ環境に優しい。
2014529517.tif 000002
【特許請求の範囲】
【請求項１】
太陽放射を反射するための防水コーティングシステムであって、該コーティングシステムが、
場合により、基材上にベース層及びベース層上に補強層、
基材上又は補強層上に白色反射及び防水層、並びに
白色反射及び防水層上に装飾及び反射層
を含み、その際装飾及び反射層が着色赤外線反射顔料を含む、前記コーティングシステム。
【請求項２】
前記着色赤外線反射顔料が、クロム鉄酸化物、コバルトアルミニウム酸化物、コバルトクロムアルミニウム酸化物、マンガンアンチモンチタン酸化物、鉄亜鉛チタン酸化物、鉄アルミニウムチタン酸化物、クロムアンチモンチタン酸化物、ニッケルアンチモンチタン酸化物、コバルトクロム亜鉛チタン酸化物、コバルトニッケル亜鉛チタン酸化物、鉄クロム亜鉛チタン酸化物及びコバルトクロムマンガン亜鉛アルミニウム酸化物からなる群から選択される、請求項１に記載のコーティングシステム。
【請求項３】
前記装飾及び反射層が、アクリルポリマー及びＵＶ架橋剤を含む水性コーティングから形成される、請求項１又は２に記載のコーティングシステム。
【請求項４】
前記アクリルポリマーが、Ｃ１〜８アルキルアクリレート／Ｃ１〜８アルキルアクリレートコポリマー、Ｃ１〜８アルキルメタクリレート／Ｃ１〜８アルキルメタクリレートコポリマー、Ｃ１〜８アルキルアクリレート／スチレンコポリマー、Ｃ１〜８アルキルメタクリレート／スチレンコポリマー、Ｃ１〜８アルキルアクリレート／Ｃ１〜８アルキルメタクリレート／スチレンコポリマー、又はそれらの混合物である、請求項３に記載のコーティングシステム。
【請求項５】
前記ＵＶ架橋剤が、ベンゾフェノン、Ｃ１〜３アルキルによって置換されたベンゾフェノン、又はそれらの混合物である、請求項３又は４に記載のコーティングシステム。
【請求項６】
前記ＵＶ架橋剤が、水性コーティングの合計量に対して、０．１〜２質量％、有利には０．３〜１．５質量％である、請求項３から５までのいずれか１項に記載のコーティングシステム。
【請求項７】
前記白色反射及び防水層が、二酸化チタン、酸化亜鉛及び硫化亜鉛からなる群から選択される白色赤外線反射顔料を含む、請求項１から６までのいずれか１項に記載のコーティングシステム。
【請求項８】
前記白色反射及び防水層が、白色赤外線反射顔料としてルチル形二酸化チタンを含む、請求項７に記載のコーティングシステム。
【請求項９】
前記白色赤外線反射顔料が、白色反射及び防水層に対して、１〜５０質量％、有利には２〜２０質量％である、請求項７又は８に記載のコーティングシステム。
【請求項１０】
前記白色反射及び防水層が、アクリルポリマーを含む水性コーティングから形成される、請求項１から９までのいずれか１項に記載のコーティングシステム。
【請求項１１】
前記アクリルポリマーが、Ｃ１〜８アルキルアクリレート／Ｃ１〜８アルキルアクリレートコポリマー、Ｃ１〜８アルキルメタクリレート／Ｃ１〜８アルキルメタクリレートコポリマー、Ｃ１〜８アルキルアクリレート／スチレンコポリマー、Ｃ１〜８アルキルメタクリレート／スチレンコポリマー、Ｃ１〜８アルキルアクリレート／Ｃ１〜８アルキルメタクリレート／スチレンコポリマー、又はそれらの混合物である、請求項１０に記載のコーティングシステム。
【請求項１２】
前記装飾及び反射層が、０．０２〜０．３ｍｍ、有利には０．０８〜０．１ｍｍの乾燥膜厚を有する、請求項１から１１までのいずれか１項に記載のコーティングシステム。
【請求項１３】
前記装飾及び反射層が、１〜４ＭＰａの抗張力、及び１００〜４００％の破断点伸びを有する、請求項１から１２までのいずれか１項に記載のコーティングシステム。
【請求項１４】
前記白色反射及び防水層が、０．２〜１．５ｍｍ、有利には０．４〜０．６ｍｍの乾燥膜厚を有する、請求項１から１３までのいずれか１項に記載のコーティングシステム。
【請求項１５】
前記白色反射及び防水層が、１〜４ＭＰａの抗張力、及び１００〜４００％の破断点伸びを有する、請求項１から１４までのいずれか１項に記載のコーティングシステム。
【請求項１６】
前記補強層が、合成材料繊維、ガラス繊維又はそれらの組合せの不織布である、請求項１から１５までのいずれか１項に記載のコーティングシステム。
【請求項１７】
前記ベース層が、前記白色反射及び防水層の材料と同一の材料によって製造される、請求項１から１６までのいずれか１項に記載のコーティングシステム。
【請求項１８】
前記基材が、金属基材、着色鋼板、コンクリート、アスファルト基材又はＰＶＣ基材である、請求項１から１７までのいずれか１項に記載のコーティングシステム。
【請求項１９】
前記コーティングシステムにおいて装飾及び反射層を形成するための水性コーティングであって、該水性コーティングが、
アクリルポリマー、
着色赤外線反射顔料、及び
ＵＶ架橋剤
を含む、前記水性コーティング。
【請求項２０】
前記アクリルポリマーが、Ｃ１〜８アルキルアクリレート／Ｃ１〜８アルキルアクリレートコポリマー、Ｃ１〜８アルキルメタクリレート／Ｃ１〜８アルキルメタクリレートコポリマー、Ｃ１〜８アルキルアクリレート／スチレンコポリマー、Ｃ１〜８アルキルメタクリレート／スチレンコポリマー、Ｃ１〜８アルキルアクリレート／Ｃ１〜８アルキルメタクリレート／スチレンコポリマー、又はそれらの混合物である、請求項１９に記載の水性コーティング。
【請求項２１】
前記アクリルポリマーが、水性コーティングの合計量に対して、２０〜３５質量％、有利には２２．５〜３２．５質量％である、請求項１９又は２０に記載の水性コーティング。
【請求項２２】
前記着色赤外線反射顔料が、クロム鉄酸化物、コバルトアルミニウム酸化物、コバルトクロムアルミニウム酸化物、マンガンアンチモンチタン酸化物、鉄亜鉛チタン酸化物、鉄アルミニウムチタン酸化物、クロムアンチモンチタン酸化物、ニッケルアンチモンチタン酸化物、コバルトクロム亜鉛チタン酸化物、コバルトニッケル亜鉛チタン酸化物、鉄クロム亜鉛チタン酸化物及びコバルトクロムマンガン亜鉛アルミニウム酸化物からなる群から選択される、請求項１９から２１までのいずれか１項に記載の水性コーティング。
【請求項２３】
前記ＵＶ架橋剤が、ベンゾフェノン、Ｃ１〜３アルキルによって置換されたベンゾフェノン、又はそれらの混合物である、請求項１９から２２までのいずれか１項に記載の水性コーティング。
【請求項２４】
前記ＵＶ架橋剤が、水性コーティングの合計量に対して、０．１〜２質量％、有利には０．３〜１．５質量％である、請求項１９から２３までのいずれか１項に記載の水性コーティング。
【発明の詳細な説明】
【技術分野】
【０００１】
本発明は、太陽放射を反射するための防水コーティングシステム、並びにアクリルポリマー、着色赤外線反射顔料及びＵＶ架橋剤を含む該コーティングシステムにおいて装飾及び反射層を形成するための水性コーティングに関する。
【０００２】
背景技術
地球表面に到達する太陽放射は、人間の生存及び日常生活のために必要な条件を提供し、同時に、それは、必然的に、建物、例えば家、オフィス及び工場の内部温度を上昇する原因となり、その外面によって太陽放射からの熱吸収をもたらす。建物の内部温度を低くするために、冷却設備、例えばシャワー装置、エアコン及び換気装置を使用することを要求し、相当量のエネルギーを消費する。
【０００３】
建物、例えば家、オフィス及び工場の外面上への効果的に太陽放射を反射することができるコーティングの適用は、その内部温度を低くするための重要な方法である。明らかに、太陽放射に対するコーティングの反射率はより高く、建物の内部温度を低くするためのそれらの硬化は、より良好であり、さらに明らかに建物の耐用年数を延長する。
【０００４】
米国特許ＵＳ ５４３４００９号は、ラミネートのためのアスファルト基材を形成するための第一層；第一層に接着される少なくとも１つの第二層（その際第二層は、ベースアスファルト層への適用に対して連続フィルムを形成するために十分な量でアクリル酸ポリマー、及びアクリル酸ポリマーとの架橋促進金属錯体を含む）；並びに第二層に接着される第三層（その際第三層は、アクリル酸ポリマーから形成され、かつ紫外線遮断剤を含む）を含む屋根材ラミネートを開示している。
【０００５】
欧州特許明細書ＥＰ １１６０２９９号Ａ１は、改良された外装エラストマーコーティング組成物を開示しており、前記コーティング組成物は、−２０℃未満のＴｇを有する有機バインダー、及び少なくとも１つの有機添加剤を含み、その際前記改良は、前記少なくとも１つの有機添加剤の少なくとも一部を、７０℃より高いＴｇを有する固体粒状有機ポリマーで置換することを含む。
【０００６】
中国特許明細書ＣＮ １０１３１９１２１号Ａは、多機能、高効率及び断熱のコーティングを開示しており、該コーティングは、ルチル形二酸化チタン１６〜２０質量％、赤外線反射力３〜５質量％、及び弾性アクリルエマルション３５〜４０質量％を含む。
【０００７】
中国特許明細書ＣＮ １０１３４３４５３号Ａは、水性、弾性、断熱及び省電力のコーティングを開示しており、該コーティングは、弾性エマルション２００〜２５０質量部、赤外線反射能２０〜３５質量部、及び二酸化チタン４０〜６０質量部を含む。前記水性、弾性、断熱及び省電力のコーティングの壁上への適用の過程中に、最初にプライマーを被覆し、そして前記水性、弾性、断熱及び省電力のコーティングを２又は３回被覆し、最後に透明仕上げを被覆する。
【０００８】
米国特許明細書ＵＳ ２００５２６１４０７号Ａ１は、ポリマーバインダーとポリマーキャリヤーと低い傾斜の屋根について０．６５以上の初期エネルギー効率又は急傾斜の屋根について０．２５以上の初期エネルギー効率を有するコーティングを提供することができる顔料の有効量との混合物を含有する、高いエネルギー効率、反射率、及び耐久性のトップコーティング組成物を開示しており、その際該組成物は、屋根膜の製造中に工場内で適用される。
【０００９】
米国特許明細書ＵＳ ２００７０５４１２９号Ａ１は、高い太陽熱反射を有する屋根膜を開示しており、該屋根膜は、瀝青基材シート、補強材料を含むつぎ材層、及び太陽熱反射上部層を含む。
【００１０】
前記先行技術の生成物は、同時に、太陽放射を反射すること及び効果的に水が浸透するのを防ぐことができず、特に、長期間効果的にそれらを行うことができず、かつそれらの色に関して、白色が他の色に対して際立つ。従って、それらは、消費者の要求を効果的に満たすことができない。
【００１１】
発明の概要
前記先行技術を考慮して、本発明は、太陽放射の反射についての防水コーティングの技術分野における広範囲な及び内包的な調査を行い、高効率で太陽放射を反射し、かつ水が浸透するのを効率的に妨げることができるコーティング又はコーティングシステムを得ることを目的とする。前記課題は、白色反射及び防水層、並びに反射層及び防水層上に装飾及び反射層を含むコーティングシステムによって達せられることが見出され、その際装飾及び反射層は、着色赤外線反射顔料を含む。本発明を完成することが、まさに発明者に依存している前記発見である。
【００１２】
本発明は、太陽放射を反射するための防水コーティングシステムを提供することを目的とする。
【００１３】
本発明は、さらに、コーティングシステムにおいて装飾及び反射層を形成するための水性コーティングを提供することを目的とする。
【００１４】
一態様において、本発明は、太陽放射を反射するための防水コーティングシステムを提供し、該コーティングシステムは、
場合により、基材上にベース層及びベース層上に補強層、
基材上又は補強層上に白色反射及び防水層、並びに
白色反射及び防水層上に装飾及び反射層
を含み、その際装飾及び反射層は、着色赤外線反射顔料を含む。
【００１５】
他の一態様において、本発明は、コーティングシステムにおいて装飾及び反射層を形成するための水性コーティングを提供し、該水性コーティングは、
アクリルポリマー、
着色赤外線反射顔料、及び
ＵＶ架橋剤
を含む。
【００１６】
本発明によるコーティングシステムは、太陽放射に対して高い反射率であり、かつ効率的な防水性であり；高い耐汚染性及び良好な耐候性を有し、従って規定時間を超えて明らかに減退から太陽放射に対する該コーティングシステムの高い反射率を防ぎ；種々の基材に対して強い接着を有し、従ってその適用中にプライマーがもはや必要でない結果を導き；白色反射及び防水層と装飾及び反射層との間の抗張力及び破壊点伸びの良好なバランスを確立し；そして選択のために多様化された色を提供する。該コーティングシステムを形成するための水性コーティングは、容易に適用することができ、かつ環境に優しい。
【００１７】
本発明のこれらの他の目的、特徴及び利点は、全体として本発明を考慮した後に、当業者に明らかになる。
【図面の簡単な説明】
【００１８】
【図１】本発明の一実施態様に従ったコーティングシステムを示す図。
【図２】本発明の他の一実施態様に従ったコーティングシステムを示す図。
【００１９】
発明を実施するための形態
本発明の一実施態様に従って、太陽放射を反射するための防水コーティングシステムは、白色反射及び防水層、並びに白色反射及び防水層上に装飾及び反射層を含み、その際装飾及び反射層は、着色赤外線反射顔料を含む。該コーティングシステムは、例えば屋根の継ぎ目のない範囲に適している。
【００２０】
本発明の他の一実施態様に従って、太陽放射を反射するための防水コーティングシステムは、基材上にベース層、ベース層上に補強層、補強層上に白色反射及び防水層、並びに白色反射及び防水層上に装飾及び反射層を含み、その際装飾及び反射層は、着色赤外線反射顔料を含む。該コーティングシステムは、例えば、屋根の継ぎ目範囲に、又はその十分でない機械強度によって補強が必要である他の基材に適している。
【００２１】
図１は、本発明による屋根の継ぎ目のない範囲のために意図されたコーティングシステム１０を図示し、それは基材１１上に白色反射及び防水層１２、並びに白色反射及び防水層１２の上に装飾及び反射層１３を含む。
【００２２】
図２は、本発明による屋根の継ぎ目２６のために意図されたコーティングシステム２０を図示し、それは基材２１上にベース層２２、ベース層２２上に補強層２３、補強層２３上に白色反射及び防水層２４、並びに白色反射及び防水層２４の上に装飾及び反射層２５を含む。
【００２３】
図１と図２との比較によって、それらの異なる適用環境に依存して、基材上のベース層及びベース層上の補強層の双方は任意である。
【００２４】
本発明によるコーティングシステムは、種々の基材、例えば金属基材、着色鋼板、コンクリート、アスファルト基材又はＰＶＣ基材に適している。
【００２５】
本発明によるコーティングシステムにおける任意のベース層は、基材への良好な接着を有する任意の適したベース層であってよく、当業者に公知である。例えば、それは、ポリエステルコーティング又はポリウレタンコーティングから形成されてよい。手頃な適用を考慮して、ベース層は、白色反射及び防水層の材料と同一の材料によって製造される。例えば、白色反射及び防水層が、以下に記載の通り、アクリルポリマー及び白色赤外線反射顔料を含む水性コーティングから形成される場合に、ベース層も、該水性コーティングから形成される。この場合に、費用を抑える点から、ベース層も、該水性コーティングから形成されるが、白色赤外線反射顔料、特に二酸化チタンを有さない。
【００２６】
本発明によるコーティングシステムにおける任意の補強層は、例えば屋根の継ぎ目の機械強度を強化するために使用され、有利には繊維の不織布である。該繊維は、例えば天然繊維、例えば木及び綿；合成材料繊維、例えばポリエステル、ナイロン、ポリプロピレン、ポリフッ化ビニリデン、エチレン／テトラフルオロエチレンコポリマー、ポリエチレンテレフタレート、ポリプロピレンテレフタレート、ポリブチレンテレフタレート、ポリエチレンナフタレート、ポリ（メタ）アクリレート、ポリエーテルケトン；無機材料繊維、例えばガラス繊維又は金属繊維；又はそれらの組合せであってよい。補強層は、有利には、合成材料繊維、金属繊維又はそれらの組合せの不織布であり、より有利には、ポリエステル繊維又はガラス繊維の不織布である。ベース層が完全に凝固する前に、繊維の不織布を、ベース層上に置いて、補強層を形成する。
【００２７】
本発明によるコーティングシステムは、ベース層及び補強層を使用しない場合に、白色反射及び防水層は、直接、基材上にあり、ベース層及び補強層を使用する場合に、白色反射及び防水層は、補強層上にある。
【００２８】
本発明によるコーティングシステムにおける白色反射及び防水層は、水、例えば雨水を、浸透から避ける役割を果たし、同時に、太陽放射を、特に赤外放射を効率的に反射することもできる。このため、本発明によるコーティングシステムにおける白色反射及び防水層は、白色赤外線反射顔料を含む。白色赤外線反射顔料は、有利には、二酸化チタン、酸化亜鉛、硫化亜鉛、又はそれらの混合物であり、より有利にはルチル形二酸化チタンである。白色反射及び防水層において、白色赤外線反射顔料は、白色反射及び防水層に対して、１〜５０質量％、有利には２〜２０質量％である。
【００２９】
本発明のコーティングシステムにおける白色反射及び防水層は、アクリルポリマー及び白色赤外線反射顔料を含むコーティングから、有利にはアクリルポリマー及び白色赤外線反射顔料を含む水性コーティングから形成される。
【００３０】
アクリルポリマーは、例えば、アクリルホモポリマーもしくはコポリマー又はそれらの混合物、例えばアクリル酸、アクリレート、メタクリル酸又はメタクリレートのホモポリマー；又はアクリレート／アクリレートコポリマー、メタクリレート／メタクリレートコポリマー；又は２つ以上のアクリル酸、アクリレート、メタクリル酸、メタクリレート及びスチレンから形成されるコポリマー；又はそれらの混合物であってよい。アクリルポリマーは、有利には、アクリレート／アクリレートコポリマー、メタクリレート／メタクリレートコポリマー、アクリレート／スチレンコポリマー、メタクリレート／スチレンコポリマー、アクリレート／メタクリレート／スチレンコポリマー、又はそれらの混合物である。有利にはアクリルポリマーは、Ｃ１〜８アルキルアクリレート／Ｃ１〜８アルキルアクリレートコポリマー、Ｃ１〜８アルキルメタクリレート／Ｃ１〜８アルキルメタクリレートコポリマー、Ｃ１〜８アルキルアクリレート／スチレンコポリマー、Ｃ１〜８アルキルメタクリレート／スチレンコポリマー、Ｃ１〜８アルキルアクリレート／Ｃ１〜８アルキルメタクリレート／スチレンコポリマー、又はそれらの混合物であり；有利にはＣ１〜４アルキルアクリレート／Ｃ１〜４アルキルアクリレートコポリマー、Ｃ１〜４アルキルメタクリレート／Ｃ１〜４アルキルメタクリレートコポリマー、Ｃ１〜４アルキルアクリレート／スチレンコポリマー、Ｃ１〜４アルキルメタクリレート／スチレンコポリマー、Ｃ１〜４アルキルアクリレート／Ｃ１〜４アルキルメタクリレート／スチレンコポリマー、又はそれらの混合物である。より詳述すれば、アクリルポリマーは、例えば、ブチルアクリレート／スチレンコポリマー、又はブチルアクリレート／メチルメタクリレート／スチレンコポリマーであってよい。
【００３１】
アクリルポリマーは市販されており、当業者に公知の通常の方法によって合成できる。それは、例えばポリマー固体粒子の形で使用でき、かつ水性ポリマー分散液の形で前記水性コーティングにおいても使用できる。
【００３２】
アクリルポリマーの市販の水性分散液の特定の例は、制限されることなく、ＢＡＳＦ社製のＡｃｒｏｎａｌ（登録商標）Ｆｌｅｘ ＳＣ １３８ ａｐ、Ａｃｒｏｎａｌ（登録商標）４０５ ａｐ、Ａｃｒｏｎａｌ（登録商標）ＧＳ ４０９ ａｐ、Ａｃｒｏｎａｌ（登録商標）Ｓ ５３３及びＡｃｒｏｎａｌ（登録商標）ＮＸ ３５８７； Ｄｏｗ Ｃｈｅｍｉｃａｌ Ｃｏｍｐａｎｙ社製のＭａｉｎｃｏｔｅ（登録商標）ＰＲ−７１Ｋ、ＰＲＩＭＡＬ（登録商標）ＥＣ−１７９１及びＥｌｓｔｉｎｅ ８５５６；Ｓｙｎｔｈｏｍｅｒ社製のＲｅｖａｃｒｙｌ １００及びＲｅｖａｒｃｙｌ ２４５を含む。
【００３３】
有利には、１つ以上のアクリルポリマーの混合物、例えばＰＲＩＭＡＬ（登録商標）ＥＣ−１７９１とＡｃｒｏｎａｌ（登録商標）ＮＸ ３５８７との混合物を、前記水性コーティングにおいて使用する。
【００３４】
アクリルポリマーは、水性コーティングの合計量に対して、２２．５〜３２．５質量％である。
【００３５】
白色赤外線反射顔料は、有利には、二酸化チタン、酸化亜鉛、硫化亜鉛、又はそれらの混合物である。二酸化チタンは、ルチル形二酸化チタン及びアナターゼ形二酸化チタンを含み、かつ市販されており、あるいは当業者に公知の通常の方法によって製造できる。白色赤外線反射顔料は、より有利にはルチル形二酸化チタンである。
【００３６】
顔料に関して、前記水性コーティングは、白色赤外線反射顔料のみを含み、有利には二酸化チタン、酸化亜鉛、硫化亜鉛又はそれらの混合物のみを含み、例えばルチル形二酸化炭素のみを含む。それというのも反射及び防水層が白色だからである。
【００３７】
白色赤外線反射顔料は、例えば０．２〜０．３μｍの粒子サイズを有してよい。
【００３８】
白色赤外線反射顔料は、水性コーティングの合計量に対して、０．５〜２５質量％、有利には１〜１０質量％である。
【００３９】
アクリルポリマー及び白色赤外線反射顔料に加えて、前記水性コーティングは、以下の他の成分も含んでよい：
分散剤、例えばＥｖｏｎｉｋ Ｔｅｇｏ Ｃｈｅｍｉｅ ＧｍｂＨ社製のＴＥＧＯ（登録商標）Ｄｉｓｐｅｒｓ ７１５ Ｗ及びＴＥＧＯ（登録商標）Ｗｅｔ ＫＬ ２４５；
消泡剤、例えばＥｖｏｎｉｋ Ｔｅｇｏ Ｃｈｅｍｉｅ ＧｍｂＨ社製のＴＥＧＯ（登録商標）Ｆｏａｍｅｘ １４８８；ＢＹＫ Ａｄｄｉｔｉｖｅｓ ＆ Ｉｎｓｔｒｕｍｅｎｔ社製のＢＹＫ（登録商標）０２１及びＢＹＫ（登録商標）０２４；Ｃｏｇｎｉｓ社製のＦＯＡＭＡＳＴＥＲ（登録商標）８０３４及びＦＯＡＭＡＳＴＥＲ（登録商標）ＮＸＺ；
充填剤、例えば硫酸バリウム、炭酸カルシウム、タルク粉末、カオリン、雲母粉末、ケイ酸アルミニウム；
殺菌剤、例えばＥｌｅｍｅｎｔｉｓ Ｓｐｅｃｉａｌｔｉｅｓ社製のＤｅｕＡｄｄ ＭＢ− １１及びＤｅｕＡｄｄ ＭＢ− １６；Ｄｏｗ Ｃｈｅｍｉｃａｌ Ｃｏｍｐａｎｙ社製のＳＫＡＮＥ（登録商標）Ｍ−８；
増粘剤、例えばＤｏｗ Ｃｈｅｍｉｃａｌ Ｃｏｍｐａｎｙ社製のＨＥＣ ＥＲ５２００及びＲＭ−２０２０；ＢＹＫ Ａｄｄｉｔｉｖｅｓ ＆ Ｉｎｓｔｒｕｍｅｎｔ社製のＢＹＫ（登録商標）４２０及びＢＹＫ（登録商標）４２８；Ｅｖｏｎｉｋ Ｔｅｇｏ Ｃｈｅｍｉｅ ＧｍｂＨ社製のＴＥＧＯ（登録商標）ＶｉｓｃｏＰｌｕｓ ３０３０；並びに
ｐＨ調整剤、例えば水性アンモニア；Ｄｏｗ Ｃｈｅｍｉｃａｌ Ｃｏｍｐａｎｙ社製のＡＭＰ−９５；ＮａＯＨ。
【００４０】
水性コーティングにおける前記他の成分の量は、通常の量である。
【００４１】
前記水性コーティングは、アクリルポリマー、白色赤外線反射顔料、水及び他の任意の成分を混合し、そして研磨することによって製造され、代わりに、最初にアクリルポリマー、水及び他の任意の成分を混合し、そして研磨し、そして研磨から得られた混合物と白色赤外線反射顔料とを混合することによって製造される。前記製造工程中に、水性コーティングの最終ｐＨ値は、それらに使用されるｐＨ調整剤の量を調整することによって７．５〜１０．５の範囲内に調節される。
【００４２】
前記水性コーティングは、通常の方法、例えばナイフコーティング、ローラー塗布、はけ塗り、噴霧によってベース層又は補強層上に適用され、そして環境条件下で自己架橋によって硬化して、白色反射及び防水層を得ることができる。
【００４３】
ベース層及び補強層を使用しない場合に、白色反射及び防水層は、０．２〜１．５ｍｍ、有利には０．４〜０．６ｍｍの乾燥膜厚を有する。ベース層及び補強層を使用し、かつベース層が白色反射及び防水層の材料と同一の材料から製造されている場合に、ベース層、補強層の乾燥膜厚及び白色反射及び防水層の乾燥膜厚の合計は、１〜２ｍｍである。
【００４４】
白色反射及び防水層は、１〜４ＭＰａの抗張力、及び１００〜４００％の破断点伸びを有する。
【００４５】
一方、前記水性コーティングから形成された白色反射及び防水層は、種々の基材に対して強い接着を有し、例えば一般に３００〜２０００Ｎ／ｍであり、従って、その適用中にプライマーをもはや必要としない結果をもたらす。
【００４６】
本発明のコーティングシステムにおける装飾及び反射層は、装飾の、例えば着色したコーティングシステム、例えば灰色又は暗緑色の効果を有し、同時に、太陽放射、特に赤外放射を効率的に反射することもできる。このために、本発明によるコーティングシステムにおける装飾及び反射層は、着色赤外線反射顔料を含む。
【００４７】
それらの特定の色に基づいて、赤外線反射顔料は、白色赤外線反射顔料及び着色赤外線反射顔料に分類でき、その際着色赤外線反射顔料は、それらの色を意味し、白色を除いてあらゆる色であってよく、例えば黒色赤外線反射顔料である。
【００４８】
着色赤外線反射顔料は、有利には、クロム鉄酸化物、コバルトアルミニウム酸化物、コバルトクロムアルミニウム酸化物、マンガンアンチモンチタン酸化物、鉄亜鉛チタン酸化物、鉄アルミニウムチタン酸化物、クロムアンチモンチタン酸化物、ニッケルアンチモンチタン酸化物、コバルトクロム亜鉛チタン酸化物、コバルトニッケル亜鉛チタン酸化物、鉄クロム亜鉛チタン酸化物、コバルトクロムマンガン亜鉛アルミニウム酸化物又はそれらの混合物である。灰色の装飾及び反射層に関して、着色赤外線反射顔料は、装飾及び反射層に対して２〜３０質量％である。暗緑色の装飾及び反射層に関して、着色赤外線反射顔料は、装飾及び反射層に対して２〜２０質量％である。
【００４９】
本発明のコーティングシステムにおける装飾及び反射層は、アクリルポリマー、着色赤外線反射顔料、及びＵＶ架橋剤を含むコーティングから、有利にはアクリルポリマー、着色赤外線反射顔料及びＵＶ架橋剤を含む水性コーティングから形成される。
【００５０】
このために、本発明は、さらに、コーティングシステムにおいて装飾及び反射層を形成するための水性コーティングを提供し、該水性コーティングは、
アクリルポリマー、
着色赤外線反射顔料、及び
ＵＶ架橋剤
を含む。
【００５１】
アクリルポリマーは、例えば、アクリルホモポリマーもしくはコポリマー又はそれらの混合物、例えばアクリル酸、アクリレート、メタクリル酸又はメタクリレートのホモポリマー；又はアクリレート／アクリレートコポリマー、メタクリレート／メタクリレートコポリマー；又は２つ以上のアクリル酸、アクリレート、メタクリル酸、メタクリレート及びスチレンから形成されるコポリマー；又はそれらの混合物であってよい。アクリルポリマーは、有利には、アクリレート／アクリレートコポリマー、メタクリレート／メタクリレートコポリマー、アクリレート／スチレンコポリマー、メタクリレート／スチレンコポリマー、アクリレート／メタクリレート／スチレンコポリマー、又はそれらの混合物である。有利にはアクリルポリマーは、Ｃ１〜８アルキルアクリレート／Ｃ１〜８アルキルアクリレートコポリマー、Ｃ１〜８アルキルメタクリレート／Ｃ１〜８アルキルメタクリレートコポリマー、Ｃ１〜８アルキルアクリレート／スチレンコポリマー、Ｃ１〜８アルキルメタクリレート／スチレンコポリマー、Ｃ１〜８アルキルアクリレート／Ｃ１〜８アルキルメタクリレート／スチレンコポリマー、又はそれらの混合物であり；有利にはＣ１〜４アルキルアクリレート／Ｃ１〜４アルキルアクリレートコポリマー、Ｃ１〜４アルキルメタクリレート／Ｃ１〜４アルキルメタクリレートコポリマー、Ｃ１〜４アルキルアクリレート／スチレンコポリマー、Ｃ１〜４アルキルメタクリレート／スチレンコポリマー、Ｃ１〜４アルキルアクリレート／Ｃ１〜４アルキルメタクリレート／スチレンコポリマー、又はそれらの混合物である。より詳述すれば、アクリルポリマーは、例えばブチルアクリレート／メチルメタクリレート／スチレンコポリマーであってよい。
【００５２】
アクリルポリマーは市販されており、当業者に公知の通常の方法によって合成できる。それは、例えばポリマー固体粒子の形で使用でき、かつ水性ポリマー分散液の形で前記水性コーティングにおいても使用できる。
【００５３】
アクリルポリマーの市販の水性分散液の特定の例は、制限されることなく、ＢＡＳＦ社製のＡｃｒｏｎａｌ（登録商標）Ｆｌｅｘ ＳＣ １３８ ａｐ、Ａｃｒｏｎａｌ（登録商標）４０５ ａｐ、Ａｃｒｏｎａｌ（登録商標）ＧＳ ４０９ ａｐ、Ａｃｒｏｎａｌ（登録商標）Ｓ ５３３及びＡｃｒｏｎａｌ（登録商標）ＮＸ ３５８７； Ｄｏｗ Ｃｈｅｍｉｃａｌ Ｃｏｍｐａｎｙ社製のＰＲＩＭＡＬ（登録商標）ＥＣ−１７９１；Ｓｙｎｔｈｏｍｅｒ社製のＲｅｖａｃｒｙｌ １００を含む。
【００５４】
有利には、１つ以上のアクリルポリマーの混合物、例えばＡｃｒｏｎａｌ（登録商標）Ｓ ５３３とＲｅｖａｃｒｙｌ １００との混合物を、前記水性コーティングにおいて使用する。
【００５５】
アクリルポリマーは、水性コーティングの合計量に対して、２０〜３５質量％、有利には２２．５〜３２．５質量％である。
【００５６】
着色赤外線反射顔料は、有利には、クロム鉄酸化物、コバルトアルミニウム酸化物、コバルトクロムアルミニウム酸化物、マンガンアンチモンチタン酸化物、鉄亜鉛チタン酸化物、鉄アルミニウムチタン酸化物、クロムアンチモンチタン酸化物、ニッケルアンチモンチタン酸化物、コバルトクロム亜鉛チタン酸化物、コバルトニッケル亜鉛チタン酸化物、鉄クロム亜鉛チタン酸化物、コバルトクロムマンガン亜鉛アルミニウム酸化物又はそれらの混合物である。例えば、それらの特定の例は、ＢＡＳＦ社製のＸｆａｓｔ（登録商標）Ｂｌａｃｋ ＥＨ ０４０８ （００９５）、Ｓｈｅｐｈｅｒｄ Ｃｏｌｏｒ Ｃｏｍｐａｎｙ社製のＢｌａｃｋ ３０Ｃ９３３及びＢｌａｃｋ ３０Ｃ９６５であってよい。
【００５７】
装飾及び反射層の所望の種々の色に従って、前記水性コーティングにおける着色赤外線反射顔料の量は、比較的広い範囲の範囲内で変動できる。灰色の装飾及び反射層に関して、前記水性コーティングにおける着色赤外線反射顔料の量は、１〜１５質量％である。暗緑色の装飾及び反射層に関して、前記水性コーティングにおける着色赤外線反射顔料の量は、１〜１０質量％である。
【００５８】
着色赤外線反射顔料に加えて、白色赤外線反射顔料を前記水性コーティングにおいて使用することもできる。例えば、装飾及び反射層が灰色である場合に、前記水性コーティングは、二酸化チタン及び黒色赤外線反射顔料を含む。
【００５９】
前記着色赤外線反射顔料に加えて、コーティングシステムにおける装飾及び反射層を形成するための水性コーティングは、他の顔料、例えば色合わせ及び顔料の隠蔽力の理由によってベンガラ及び鉄黄を含んでもよい。装飾及び反射層の所望の種々の色に従って、水性コーティングにおける他の顔料の量は、当業者によって決定されてよい。
【００６０】
任意の適したＵＶ架橋剤が装飾及び反射層を形成するために水性コーティングにおいて使用されてよく、使用されるＵＶ架橋剤は、有利にはベンゾフェノン、Ｃ１〜３アルキルによって置換されたベンゾフェノン、又はそれらの混合物である。Ｃ１〜３アルキルによって置換されたベンゾフェノンの特定の例は、制限されることなく、２−メチルベンゾフェノン、３−メチルベンゾフェノン、４−メチルベンゾフェノン、４−エチルベンゾフェノン、４−プロピルベンゾフェノン、４−メチル−４’−メチルベンゾフェノン、４−メチル−４’−エチルベンゾフェノン、４−エチル−４’−エチルベンゾフェノンを含む。使用されるＵＶ架橋剤の特定の例は、Ｌａｍｂｅｒｔｉ Ｓｐａ社製のＥｓａｃｕｒｅ ＴＺＭであり、それは、ベンゾフェノン約５０％及び４−メチルベンゾフェノン約５０％からなる。ＵＶ架橋剤は、水性コーティングの合計量に対して、０．１〜２質量％、有利には０．３〜１．５質量％である。
【００６１】
アクリルポリマー、着色赤外線反射顔料及びＵＶ架橋剤に加えて、前記水性コーティングは、以下の他の成分も含んでよい：
分散剤、例えばＥｖｏｎｉｋ Ｔｅｇｏ Ｃｈｅｍｉｅ ＧｍｂＨ社製のＴＥＧＯ（登録商標）Ｄｉｓｐｅｒｓ ７１５ Ｗ及びＴＥＧＯ（登録商標）Ｗｅｔ ＫＬ ２４５；それらの量は、水性コーティングに対して０．２〜１質量％である；
消泡剤、例えばＥｖｏｎｉｋ Ｔｅｇｏ Ｃｈｅｍｉｅ ＧｍｂＨ社製のＴＥＧＯ（登録商標）Ｆｏａｍｅｘ １４８８；ＢＹＫ Ａｄｄｉｔｉｖｅｓ ＆ Ｉｎｓｔｒｕｍｅｎｔ社製のＢＹＫ（登録商標）０２１及びＢＹＫ（登録商標）０２４；Ｃｏｇｎｉｓ社製のＦＯＡＭＡＳＴＥＲ（登録商標）８０３４及びＦＯＡＭＡＳＴＥＲ（登録商標）ＮＸＺ；それらの量は、水性コーティングに対して０．２〜１質量％である；
充填剤、例えば硫酸バリウム、炭酸カルシウム、タルク粉末、カオリン、雲母粉末、ケイ酸アルミニウム；それらの量は、水性コーティングに対して２０〜４０質量％である；
殺菌剤、例えばＥｌｅｍｅｎｔｉｓ Ｓｐｅｃｉａｌｔｉｅｓ社製のＤｅｕＡｄｄ ＭＢ− １１及びＤｅｕＡｄｄ ＭＢ− １６；Ｄｏｗ Ｃｈｅｍｉｃａｌ Ｃｏｍｐａｎｙ社製のＳＫＡＮＥ（登録商標）Ｍ−８；それらの量は、水性コーティングに対して０．１〜０．５質量％である；
増粘剤、例えばＤｏｗ Ｃｈｅｍｉｃａｌ Ｃｏｍｐａｎｙ社製のＨＥＣ ＥＲ５２００及びＲＭ−２０２０；ＢＹＫ Ａｄｄｉｔｉｖｅｓ ＆ Ｉｎｓｔｒｕｍｅｎｔ社製のＢＹＫ（登録商標）４２０及びＢＹＫ（登録商標）４２８；Ｅｖｏｎｉｋ Ｔｅｇｏ Ｃｈｅｍｉｅ ＧｍｂＨ社製のＴＥＧＯ（登録商標）ＶｉｓｃｏＰｌｕｓ ３０３０；それらの量は、水性コーティングに対して０．２〜１．５質量％である；並びに
ｐＨ調整剤、例えば水性アンモニア；Ｄｏｗ Ｃｈｅｍｉｃａｌ Ｃｏｍｐａｎｙ社製のＡＭＰ−９５；ＮａＯＨ；水性コーティングの所望の最終ｐＨ値に依存して、それらの量は、通常、水性コーティングに対して０．１〜１質量％である。
【００６２】
前記水性コーティングは、アクリルポリマー、着色赤外線反射顔料、場合により白色赤外線反射顔料、場合により他の顔料、ＵＶ架橋剤、水及び他の任意の成分を混合し、そして研磨することによって製造され、代わりに、最初にアクリルポリマー、ＵＶ架橋剤、水及び他の任意の成分を混合し、そして研磨し、そして研磨から得られた混合物と着色赤外線反射顔料、場合により白色赤外線反射顔料及び場合により他の顔料とを混合することによって製造される。
【００６３】
前記水性コーティングは、通常の方法、例えばナイフコーティング、ローラー塗布、はけ塗り、噴霧によって白色反射及び防水層層上に適用され、そして環境条件下でＵＶ硬化して、装飾及び反射層を得ることができる。
【００６４】
装飾及び反射層は、０．０２〜０．３ｍｍ、有利には０．０８〜０．１ｍｍの乾燥膜厚を有する。
【００６５】
装飾及び反射層は、１〜４ＭＰａの抗張力、及び１００〜４００％の破断点伸びを有する。
【００６６】
一方で、前記水性コーティングから形成された装飾及び反射層は、一般的に、比色法で２以下のグレードの耐汚染性を呈し、良好な耐候性を有し、あらゆる著しい変化なしにキセノンランプ下で１０００時間の加速エイジング試験を巧く通過でき、従って、規定時間を超えて太陽放射に対する該コーティングシステムの高い反射率を明らかに減退から避ける。
【００６７】
本発明によるコーティングシステムは、建物、例えば家、オフィス及び工場の屋根及び壁に、特に高温及び長い雨期の場所で適している。
【００６８】
実施例
本発明は、実施例に関して以下で特に詳述され、実施例は、本発明の保護範囲をあらゆる方法で制限することを意図しない。
【００６９】
コーティングシステムの太陽放射反射をＧＪＢ ２５０２−１９９６ （２１０）に従って試験し；コーティングシステムの水不浸透性、白色反射及び防水層並びに装飾及び反射層の抗張力及び破壊点伸びをＧＢ／Ｔ １６７７７−１９９７に従って試験し；基材に対するコーティングシステムの接着をＧＢ／Ｔ ２７９０−１９９５に従って試験し；コーティングシステムの耐汚染性をＧＢ／Ｔ ９７８０に従って試験し；そしてコーティングシステムの耐候性をＧＢ／Ｔ １８６５−１９９７に従って試験する。
【００７０】
以下の実施例及び比較例において使用した二酸化チタンは、粒径０．２〜０．３μｍを有する。
【００７１】
実施例１
コーティングシステムにおける白色反射及び防水層を形成するための水性コーティングの形成を、以下の表１において示し、その際水性コーティングはｐＨ値９．５を有する。
【００７２】
【表１】
2014529517.tif 000003
【００７３】
コーティングシステムにおける灰色装飾及び反射層を形成するための水性コーティングの形成を、以下の表２において示す。
【００７４】
【表２】
2014529517.tif 000004
【００７５】
温度３２℃及び相対湿度２０％で、水性コーティング１を、着色鋼板（ポリエステルで着色した）上に０．８２ｋｇ／ｍ2の量で噴霧し、そして環境条件下で自己架橋によって硬化して、乾燥膜厚４００μｍを有する白色反射及び防水層を得て；温度３２℃及び相対湿度２０％で、水性コーティング２を、白色反射及び防水層上に０．２８ｋｇ／ｍ2の量で噴霧し、そして環境条件下でＵＶ硬化して、乾燥膜厚１００μｍを有する灰色装飾及び反射層を得て；本発明によるコーティングシステム１を得る。
【００７６】
実施例２
コーティングシステムにおける白色反射及び防水層を形成するための水性コーティングの形成を、以下の表３において示し、その際水性コーティングはｐＨ値９．５を有する。
【００７７】
【表３】
2014529517.tif 000005
【００７８】
コーティングシステムにおける濃緑色装飾及び反射層を形成するための水性コーティングの形成を、以下の表４において示す。
【００７９】
【表４】
2014529517.tif 000006
【００８０】
温度２３℃及び相対湿度５０％で、水性コーティング３を、着色鋼板（ポリエステルで着色した）上に０．８２ｋｇ／ｍ2の量で噴霧し、そして環境条件下で自己架橋によって硬化して、乾燥膜厚４００μｍを有する白色反射及び防水層を得て；温度２３℃及び相対湿度５０％で、水性コーティング４を、白色反射及び防水層上に０．２８ｋｇ／ｍ2の量で噴霧し、そして環境条件下でＵＶ硬化して、乾燥膜厚１００μｍを有する濃緑色装飾及び反射層を得て；本発明によるコーティングシステム２を得る。
【００８１】
実施例３
コーティングシステムにおける白色反射及び防水層を形成するための水性コーティングの形成を、以下の表５において示し、その際水性コーティングはｐＨ値９．５を有する。
【００８２】
【表５】
2014529517.tif 000007
【００８３】
コーティングシステムにおける濃緑色装飾及び反射層を形成するための水性コーティングを、前記表４において示す。
【００８４】
温度３２℃及び相対湿度２０％で、水性コーティング５を、着色鋼板（ポリエステルで着色した）上に１ｋｇ／ｍ2の量で噴霧し、そして環境条件下で自己架橋によって硬化して、乾燥膜厚５００μｍを有する白色反射及び防水層を得て；温度３２℃及び相対湿度２０％で、水性コーティング４を、白色反射及び防水層上に０．５６ｋｇ／ｍ2の量で噴霧し、そして環境条件下でＵＶ硬化して、乾燥膜厚２００μｍを有する濃緑色装飾及び反射層を得て；本発明によるコーティングシステム３を得る。
【００８５】
比較例１
比較コーティングシステムにおける白色ボトムコーティングを形成するための水性コーティングを、前記表１において示す。
【００８６】
比較コーティングシステムにおける灰色トップコーティングを形成するための水性コーティングの調合物を、以下の表６において示す。
【００８７】
【表６】
2014529517.tif 000008
【００８８】
温度３２℃及び相対湿度２０％で、水性コーティング１を、着色鋼板（ポリエステルで着色した）上に０．８２ｋｇ／ｍ2の量で噴霧し、そして環境条件下で自己架橋によって硬化して、乾燥膜厚４００μｍを有するボトムコーティングを得て；温度３２℃及び相対湿度２０％で、水性コーティング６を、ボトムコーティング上に０．２８ｋｇ／ｍ2の量で噴霧し、そして環境条件下で自己架橋によって硬化して、乾燥膜厚１００μｍを有する灰色トップコーティングを得て；比較コーティングシステム１を得る。
【００８９】
比較例２
比較コーティングシステムにおける白色ボトムコーティングを形成するための水性コーティングを、前記表３において示す。
【００９０】
比較コーティングシステムにおける濃緑色トップコーティングを形成するための水性コーティングの調合物を、以下の表７において示す。
【００９１】
【表７】
2014529517.tif 000009
【００９２】
温度２３℃及び相対湿度５０％で、水性コーティング３を、着色鋼板（ポリエステルで着色した）上に０．８２ｋｇ／ｍ2の量で噴霧し、そして環境条件下で自己架橋によって硬化して、乾燥膜厚４００μｍを有するボトムコーティングを得て；温度２３℃及び相対湿度５０％で、水性コーティング７を、ボトムコーティング上に０．２８ｋｇ／ｍ2の量で噴霧し、そして環境条件下でＵＶ硬化して、乾燥膜厚１００μｍを有する濃緑色トップコーティングを得て；比較コーティングシステム２を得る。
【００９３】
特性試験
コーティングシステム１〜３及び比較コーティングシステム１〜２を、前記規格に従って試験し、そして得られた結果を以下の表８に示す。
【００９４】
【表８】
2014529517.tif 000010
【図１】
2014529517.tif 000011
【図２】
2014529517.tif 000012
【国際調査報告】
2014529517.tif 000013
2014529517.tif 000014
2014529517.tif 000015